(57)【特許請求の範囲】
【請求項１】
ＬＬＡモノマーの重合反応によって、ＬＬＡモノマー含有率が４重量％超のＰＬＬＡポリマー材料を作製するステップと、
前記ＰＬＬＡポリマー材料を処理して、前記ＬＬＡモノマー含有率を０．０１〜２重量％に削減するステップと、
処理した前記ＰＬＬＡポリマー材料からポリマー製ステント本体を作製するステップと
を含み、
前記重合反応によって前記ＰＬＬＡポリマー材料を作製するステップが、
１６０℃未満の反応温度で前記重合反応を第１の期間実行するサブステップ、続いて
１８０〜２００℃の間の温度で前記重合反応を実行して、４重量％超の前記ＬＬＡモノマー含有率を有する前記ＰＬＬＡポリマー材料を得るサブステップ
を含む、ステントの製作方法。
【請求項２】
前記重合反応の温度を調整して、４重量％超の前記モノマー含有率を得る、請求項１に記載の方法。
【請求項３】
処理する前記ステップが、前記モノマー含有率を削減する溶媒を使用して、合成された前記ＰＬＬＡを処理するサブステップを含む、請求項１に記載の方法。
【請求項４】
処理する前記ステップが、前記ＰＬＬＡポリマー材料を曝露することによって、前記材料からＬＬＡモノマーを抽出する、液体溶媒抽出プロセスを含む、請求項１に記載の方法。
【請求項５】
処理する前記ステップが、超臨界ＣＯ２抽出法及び真空／高温抽出法から成る群から選択される、請求項１に記載の方法。
【請求項６】
処理された前記ＰＬＬＡ材料が０．０１〜１重量％のＬＬＡモノマー含有率を有する、請求項１に記載の方法。
【請求項７】
処理された前記ＰＬＬＡ材料が０．０１〜０．５重量％のＬＬＡモノマー含有率を有する、請求項１に記載の方法。
【請求項８】
ＬＬＡモノマーの重合反応によって、ＬＬＡモノマー含有率が０．５重量％未満のＰＬＬＡポリマー材料を作製するステップと、
前記ＰＬＬＡポリマー材料の反応温度を高めて、前記ＰＬＬＡの０．０１〜２重量％の目標ＬＬＡモノマー含有率まで前記モノマー含有率を増加させる、解重合を引き起こすステップと、
増加した前記モノマー含有率を有する前記ＰＬＬＡポリマー材料からステント本体を作製するステップと
を含む、ステントの製作方法。
【請求項９】
前記温度を目標温度まで高め、反応時間を調整して、前記目標モノマー含有率を得る、請求項８に記載の方法。
【請求項１０】
前記反応温度を、１２０〜１４０℃の範囲内の温度から１８０℃を超える範囲内の温度まで高める、請求項８に記載の方法。
【請求項１１】
前記ＰＬＬＡの０．０５〜１重量％の目標ＬＬＡモノマー含有率まで前記モノマー含有率を増加させる、請求項８に記載の方法。
【発明の詳細な説明】
【技術分野】
【０００１】
発明の分野
本発明は、生体吸収性ポリマー医療器具、特に、ステントによる血管の治療方法に関する。
【背景技術】
【０００２】
現状技術の説明
本発明は、身体の管腔内に留置するように構成された、半径方向に拡大可能な体内人工装具に関する。「体内人工装具」は、体内に配置される人工器具に相当する。「管腔」とは、血管などの筒状器官の空洞を指す。ステントは、そのような体内人工装具の一例である。ステントは、一般に円筒状の器具であり、血管又は尿管及び胆管などの他の解剖学的管腔の一区域を開放状態に維持し、時には拡大するように機能する。ステントは、血管内の粥状硬化性狭窄の治療に使用されることが多い。「狭窄」とは、体内の通路又は開口を狭く又は圧縮することを指す。そのような治療では、ステントは、体内の血管を補強及び脈管系の血管形成術に伴う再狭窄を予防する。「再狭窄」とは、血管又は明らかに成功した治療（バルーン血管形成術、ステント留置法、又は弁形成術による）後の心臓弁の狭窄の再発を指す。
【０００３】
ステントは、典型的には、ワイヤ、チューブ、又は筒状に巻かれた材料シートから形成された、構造要素又は支材のパターン状又は網状の相互接続を含む足場（ｓｃａｆｆｏｌｄｉｎｇ）から構成される。この足場は、通路を物理的に維持し、所望であればその壁を拡大することからその名がついている。典型的には、ステントは、治療部位に送達し、配置できるように、カテーテル上に圧縮又は圧着することができる。
【０００４】
送達は、狭い管腔にカテーテルを使用してステントを挿入すること及び治療部位まで運ぶことを含む。配置は、所望の位置に収まった後に、ステントをより大きな直径に拡大することを含む。ステントを用いて機械的に介入することにより、バルーン血管形成術に比較して、再狭窄の発生率は低減してきた。しかし、再狭窄は未だに重要な問題である。ステントを留置した区域に再狭窄が実際に起こった場合、バルーン単独で治療した病変に対する場合より、臨床的選択肢が制限されるので、その治療は困難となり得る。
【０００５】
ステントは機械的介入のためだけでなく、生物療法を施す媒介手段としても使用される。生物療法では、薬用ステントを使用して、局所的に治療用物質を投与する。治療用物質は、また、ステントの存在に対する有害な生体反応を軽減することもできる。治療部位での効果的な濃度は、全身的薬物投与を必要とするが、これは有害又は有毒でさえある副作用をしばしば招く。局所送達は、全身的方法より投与する総投薬量が少ないが、特定部位に薬物を集中させるので、好ましい治療方法である。したがって、局所送達によって、副作用が少なくなり、より良い結果が得られる。
【０００６】
薬用ステントは、金属製又はポリマー製いずれかの足場の表面を、活性剤若しくは生物活性剤又は薬物を含むポリマー担体でコーティングすることによって製作することができる。ポリマー製足場は、また、活性剤又は薬物の担体としても役立つこともある。
【０００７】
ステントは、多くの機械的な要件を満足できなければならない。ステントは、血管壁を支えるときにステントにかかる構造負荷、すなわち半径方向の圧縮力に耐えられるように、十分な半径方向の強度を有していなければならない。ステントは、一旦拡大したら、心臓の鼓動で生じる周期的な負荷など、ステントを圧迫するようになり得る様々な力があるにせよ、治療に必要な期間中は適切に管腔を支持しなければならない。加えて、ステントは、ある一定の破壊抵抗と共に十分な柔軟性を持たなければならない。
【０００８】
金属などの生体内安定性又は耐食性の材料で作製されるステントは、早期及び後期のリコイル及び再狭窄を予防できることが示されたので、経皮冠動脈インターベンション（ＰＣＩ）並びに浅大腿動脈（ＳＦＡ）など末梢への用途において、ケアの標準となってきた。
【０００９】
血管患部の治癒に影響しないためには、ステントの存在は限られた期間だけ必要である。血管内の永久インプラントの存在に対しては、ステントと血管とのコンプライアンスの不一致及び塞栓発症のリスクなどある種の欠点がある。このような欠点を回避するために、体内の条件に曝露することにより浸食又は崩壊する材料から、ステントを作製することができる。したがって、ステントの浸食性の部分は、治療完了後に、治癒した血管を残して、留置領域から消滅することが可能である。生体吸収性のポリマーなど、生分解性、生体吸収性、及び／又は生体浸食性の材料から製作したステントは、ステントの治療上の必要性が終了した後でのみ、完全に浸食されるように設計することができる。
【００１０】
耐久性ステントと同様に、生分解性ステントは、時間依存性機械的要件を満たさなければならない。例えば、最小限の期間は開存性をもたらさなければならない。しかし、生分解性ステントが一定期間内に留置部位から完全に分解することも、重要である。機械的要件をもたらすことができる生分解性材料は、必要な又は所望の分解時間を持たない恐れがある。加えて、必要な又は所望の分解時間は、用途の種類の間で、つまり、冠状又は末梢によって、変化する。
【発明の概要】
【００１１】
本発明の様々な実施形態は、ＬＬＡモノマーの重合反応によって、ＬＬＡモノマー含有率が４重量％を超えるＰＬＬＡポリマー材料を作製するステップと、ＰＬＬＡポリマー材料を処理して、ＬＬＡモノマー含有率を２重量％以下まで削減するステップと、処理したＰＬＬＡからポリマー製ステント体を作製するステップとを含む、ステントの製作方法を包含する。
【００１２】
本発明のさらなる実施形態は、ＬＬＡモノマー含有率が４重量％を超えるＰＬＬＡポリマー材料を得るステップと、ＰＬＬＡポリマーを処理して、モノマー含有率を２重量％以下まで削減するステップと、処理したＰＬＬＡからポリマー製ステント本体を作製するステップとを含む、ステントの製造方法を包含する。
【００１３】
本発明の他の実施形態は、ＬＬＡモノマーの重合反応によってＰＬＬＡポリマー材料を生成し、このＰＬＬＡポリマー材料が、０．５重量％未満のＬＬＡモノマー含有率を有するステップと、ＰＬＬＡポリマー材料の反応温度を高めて、ＰＬＬＡの０．５〜２重量％の間の目標ＬＬＡモノマー含有率までモノマー含有率を増加させる解重合を引き起こすステップと、増加したモノマー含有率を含むＰＬＬＡポリマー材料からステント本体を作製するステップとを含む、ステントの製造方法を包含する。
【００１４】
本発明のさらなる実施形態は、ＬＬＡモノマーのＰＬＬＡへの重合反応の反応温度を、１２０〜１８０℃の間で選択するステップと、重合反応によるＰＬＬＡポリマー材料に対する目標ＬＬＡモノマー含有率を、０．５〜２重量％の間で選択するステップと、異なる反応時間に対して重合反応を実行して、目標ＬＬＡモノマー含有率を有するＰＬＬＡポリマー材料が得られる目標反応時間を求めるステップと、目標反応時間の目標反応温度での重合反応によって、目標ＬＬＡモノマー含有率を有するＰＬＬＡポリマー材料を生成するステップと、目標ＬＬＡモノマーを有するＰＬＬＡポリマー材料から、ステントを作製するステップとを含む、ステントの製造方法を包含する。
【００１５】
本発明のさらなる実施形態は、ＬＬＡモノマーのＰＬＬＡへの重合反応の反応時間を、１〜１００時間の間で選択するステップと、重合反応によるＰＬＬＡポリマー材料の目標モノマー含有率を、０．５〜２重量％の間で選択するステップと、１２０〜１８０℃の間の異なる反応温度に対して重合反応を実行して、目標ＬＬＡモノマー含有率が得られる目標反応温度を求めるステップと、目標反応時間の目標反応温度での重合反応によって、目標ＬＬＡモノマー含有率を有するＰＬＬＡポリマー材料を生成するステップと、目標モノマー含有率を有するＰＬＬＡポリマー材料からステントを作製するステップとを含む、ステントの製造方法を包含する。
【図面の簡単な説明】
【００１６】
【図１】例示的なステントを表した図である。
【図２】異なる濃度のＬ−ラクチドモノマーを含むＰＬＬＡステントに対する、インビトロの分解挙動をプロットした図である。
【図３】図２のデータをベースにした、Ｌ−ラクチドモノマー濃度に対する分解速度定数をプロットした図である。
【図４】異なる温度でのＬ−ラクチドのバルク重合におけるモノマー変換率の反応時間依存性を示した図である。
【発明を実施するための形態】
【００１７】
［発明の詳細な説明］
冠動脈は、一般に、酸素を含んだ血液を心筋に供給するために大動脈から枝分かれしている動脈を指す。末梢動脈は、一般に、心臓及び脳の外部の血管を指す。
【００１８】
冠動脈疾患及び末梢動脈疾患のどちらも、動脈は硬化及び狭化又は狭窄して、血流を制限する。冠動脈の場合、心臓への血流を制限し、一方、末梢動脈の場合は、腎臓、胃、腕、脚、及び足に至る血流を制限する。狭化は、血管の内壁上のプラークと呼ばれる、コレステロールなどの物質の堆積によって起こる。このように狭化又は狭窄した部分は、病変部と呼ばれることが多い。動脈疾患は、また、血管形成術治療後に起きる狭窄又は再狭窄の再発をも含む。おそらく、動脈の再狭窄をもたらす機序がいくつか存在するが、中でも重要なものは炎症反応であり、これによって、血管形成術部位の周辺で組織増殖が誘発される。炎症反応は、血管を開くために使用するバルーン膨張によって、又はステントが留置された場合にステント自体が異物となって、引き起こされることがある。
【００１９】
本発明の実施形態は、冠動脈、並びに、浅大腿動脈、腸骨動脈、及び頸動脈を含む様々な末梢血管における、冠動脈及び末梢血管疾患の治療に適用可能である。実施形態は、自己膨張性及びバルーン膨張性ステントなど様々な型のステントにも、さらに適用可能である。実施形態は、チューブから形成された足場構造、ワイヤ構造、及び織物メッシュ構造など様々なステント設計にもさらに適用可能である。
【００２０】
本発明の実施形態において、ステントは、連結要素によって接続又は結合された複数の円筒リングを含む。血管の一区域に配置されると、円筒リングは耐荷重性であり、拡張した直径又は血管内の周期的な圧力に起因する直径の範囲で、血管壁を支持する。耐荷重性とは、半径方向の内向きの力で掛かる荷重を支えることを指す。連結要素又は支材などの構造要素は、非耐荷重性であり、リング間の接続性を維持する役割を果たす。例えば、ステントは、相互接続する構造要素又は支材のパターン又は網構造で構成される足場を含み得る。
【００２１】
図１は、例示的なステント１００を表した図である。いくつかの実施形態では、ステントは、相互接続する構造要素１０５のパターン又は網構造を有する本体、バックボーン、又は足場を含み得る。ステント１００は、チューブ（図示せず）から形成されることもある。図１は、連結要素１１０で接続された円筒リング１０７を含む、多くのステントパターンに典型的な特徴を説明している。上述したように、円筒リングは、半径方向の力を出して血管の壁を支持するために、耐荷重性である。連結要素は、一般に、円筒リングを互いに保持するように機能する。
【００２２】
図１の構造パターンは単なる例示であり、ステントパターンの基本的構造及び特徴を説明する役割を果たす。ステント１００のようなステントは、ポリマーチューブから、又はシートをチューブ状になるように巻いて接着することにより、シートから製作し得る。チューブ又はシートは、押出し又は射出成形で形成することができる。図１に図示するようなステントパターンは、チューブ又はシートにレーザー切断又は化学エッチングなどの技術を施して形成することができる。次に、ステントは身体の管腔に送達するため、バルーン又はカテーテルに圧着することができる。
【００２３】
生分解性ポリマーが分解する一般的な機序は、加水分解的に不安定な主鎖の化学的加水分解である。大量浸食性ポリマーでは、ポリマーが化学的に分解して物質が全ポリマー量から消滅する。ポリマーが分解するにつれ、分子量は減る。分子量の減少は、機械的特性の低下、そして、浸食又は質量減少を伴う。機械的特性の低下は、やがて、器具の分裂によって認められる機械的一体性の低下を引き起こす。分裂片への酵素攻撃及び代謝が起こり、ポリマーの質量が急速に消滅する。
【００２４】
本発明のステントを用いた動脈疾患の治療は、一旦留置されると、血管患部の治療及び治癒を可能にする時間依存性を有している。特に、分子量、機械的特性、機械的一体性、及び質量が経時変化する。ステントは、動脈の患部に留置されると、直径を拡張した状態で一定期間患部を支持する。分子量が減少すると、ステントが血管の患部の壁を最早支持できない段階まで半径方向強度は低下する。ステントの「半径方向強度」は、ステントに回復不可能な変形が起こる圧力として定義される。半径方向強度の低下に続いて、機械的一体性が徐々に減少する。
【００２５】
機械的一体性は、ステントの寸法、形状、及び構造要素の接続性を指す。例えば、形状は、パターンの連結要素で接続された円筒形のリングによって形成された、ステントの全般的な円筒形を意味している。化学分解（分子量減少）によってステントの構造要素に破壊が生じるか、又は伝搬したときに、機械的一体性の低下が始まる。機械的一体性のさらなる低下は、破壊又は構造要素に接続性の低下が存在するときに生じる。
【００２６】
ステントに対する臨床初期の必要事は、配置部直径において、若しくはその近くで、開存性を維持するため、又は血管の開いた状態を保つために、機械的に支持することである。ステントがもたらす開存性によって、血管のステント留置区域が、増加した配置部直径において、陽性リモデリングを受けることが可能になる。この段階でステント留置区域の開存性を維持することによって、ステントは陰性リモデリングを防止する。リモデリングとは、一般に、血管壁の耐荷重能力を高めることにより、ステントの支持が無い状態でも、ステント留置区域の血管壁が増加した直径を維持できる、血管壁の構造変化を指す。陽性リモデリングを恒久的に得るには、一定期間の開存性が必要である。
【００２７】
この期間中、ステントは血管の自然な脈動機能を阻止又は防止する。ステント構造は、リコイルを予防し、管腔を円形に維持し、一方、血管は、ステントを留置した直径まで血管自体をリモデリング及び成形する。これは陽性リモデリングに相当する。十分な構築がなされる前の早期リコイルは、陰性リモデリングの原因となることがある。これは、ステントを留置した当初の直径よりも著しく小さい直径、例えば、留置した当初の直径の５０％以下に、ステントを成形することを指す。
【００２８】
ステントのポリマーが分解するにつれて、ステントの半径方向強度は減少し、血管の荷重は、ステントからリモデリングされた血管壁へと徐々に移動する。血管壁のリモデリングはステントの半径方向強度が低下した後でも継続する。ステントが機械的一体性を失う前に、内皮層によってステント構造要素が血管壁内に組み込まれることが望ましい。次いで、ステントが分解することにより血管運動が可能になる。血管壁は、血管が血管運動によって動くので、リモデリングを継続する。ステントは、やがて、完全に浸食されて、増加した直径を有する治癒した血管が残り、この血管は、健常な血管区域と同じ又は似た血管運動を示すことができる。
【００２９】
ポリ（Ｌ−ラクチド）（ＰＬＬＡ）は、人の体温、約３７℃での、その比較的高い強度及び剛性によって、ステント材料として優れている。そのガラス転位温度は約６０〜６５℃の間である（Ｍｅｄｉｃａｌ  Ｐｌａｓｔｉｃｓ  ａｎｄ  Ｂｉｏｍａｔｅｒｉａｌｓ  Ｍａｇａｚｉｎｅ、１９９８年３月）ので、人の体温では硬直性及び剛性を保つ。この特性は、著しいリコイルを伴わずに、留置した直径又はそれに近い直径に管腔を維持するステントの能力を助長する。
【００３０】
ＰＬＬＡのインビトロの分解時間は、最高でも３年である（Ｍｅｄｉｃａｌ  Ｐｌａｓｔｉｃｓ  ａｎｄ  Ｂｉｏｍａｔｅｒｉａｌｓ  Ｍａｇａｚｉｎｅ、Ｍａｒｃｈ  １９９８；Ｍｅｄｉｃａｌ  Ｄｅｖｉｃｅ  Ｍａｎｕｆａｃｔｕｒｉｎｇ＆Ｔｅｃｈｎｏｌｏｇｙ、２００５）。分解時間は、ステントなどのポリマー構造物の質量が、完全に消滅するのに必要な時間である。インビボの分解時間は、もっと短く、動物モデルに依存する。ＰＬＬＡステントは、浸食の半面に加えて、関連した分子量及び機械的特性（例えば強度）の半面を有す。上述したように、機械的特性及び機械的一体性の時間依存性は、罹患血管の治療において重要である。ＰＬＬＡの分解特性は、特別の治療用途に必要な又は望ましいものとは、一般に一致しない。例えば、冠血管へ適用した場合は約２年（例えば、２２〜２６カ月）、末梢（例えば、浅大腿動脈（ＳＦＡ））へ適用した場合は約１８カ月（例えば、１６〜２０カ月）、及び鼻腔へ適用した場合は１年未満の分解時間を、ＰＬＬＡステントが有することが望ましい。冠状及び末梢へ適用した場合、半径方向強度は、１〜６カ月間は維持されるべきであり、但し、半径方向強度を維持することは、ステントを留置した区域を、当初に留置した直径の少なくとも５０％の直径に維持するステントの能力を指す。冠状及び末梢へ適用した場合、機械的一体性の低下の開始は、少なくとも２〜４カ月までの間は起こるべきではない。但し、機械的一体性の低下の開始は、構造要素の破砕に相当する。
【００３１】
ＰＬＬＡステントが、ステントの組成をさほど変えずに、各用途に適切な分解挙動を示すように、様々な用途に適合させることが望ましい。本発明の実施形態は、ＰＬＬＡステントの時間依存性の分解挙動を、ＰＬＬＡで構成されるステント本体中にＬ−ラクチド（ＬＬＡ）モノマーを含めることにより調整することに関する。
【００３２】
ステントの実施形態は、少量の目標ＬＬＡモノマーを含むＰＬＬＡで構成される、本体又は足場を含むことができる。本体は、目標量のＬＬＡで構成することができ、且つ、本体の残りは１００％ＰＬＬＡとすることができる。さらに、本体は目標量のＬＬＡ、追加の成分、及び本体の残りは１００％ＰＬＬＡで生成することができる。本体は、９５重量％以上とすることができ、本体の残りは、目標量のＬＬＡ及び場合によっては追加の成分とすることができる。追加の成分は、薬剤、ポリマー、又はバイオセラミック粒子などの充填物質であり得る。本発明は、追加の成分を含まない、又は上述した追加の成分の１つ又は複数を含まない実施形態を包含する。
【００３３】
さらなる実施形態では、ＰＬＬＡステント本体は、追加又は代替として、ｄ−ラクチド、メソ−ラクチド、グリコリド、乳酸、又は１，０００ｇ／ｍｏｌ未満のＭｎを含むこれらのオリゴマーを含むことができる。追加のこうしたモノマーの濃度は、Ｌ−ラクチドについて開示した濃度と同じでもよい。
【００３４】
ステントは、本体又は足場を覆うコーティングをさらに含むことができる。ある実施形態では、コーティングはポリマーと薬剤の混合物であり得る。例えば、コーティングは、ポリ（Ｄ，Ｌ−ラクチド）であり得、及び薬剤は、エベロリムスなどの抗増殖性であることもある。コーティングは、コーティングへのＬＬＡの偶発的な移動又は拡散以外は、ＬＬＡモノマーを含むことはない。
【００３５】
低分子量のＰＬＬＡオリゴマーは、分解速度を増加させ、したがって分解挙動を調整することもできる。しかし、この速度増加は、ＰＬＬＡの分解速度を増加させる触媒として働く酸性末端基に主として起因する。したがって、オリゴマーが大きいほど、ＰＬＬＡ中の必要とされるオリゴマーの重量分率が高くなる。その結果、所与のオリゴマーと同様の効果を得るために、そのオリゴマーよりはるかに小さい重量分率のＬＬＡモノマーで済む。重量分率の高いオリゴマーは、ステントの機械的特性に悪影響を与えることがある。
【００３６】
ＰＬＬＡ分解挙動に対するＬＬＡモノマーの定性的且つ正確な効果は未知である。例えば、望ましい分解挙動を得るために必要なモノマーの量は未知である。このことの少なくとも一部は、ＰＬＬＡなどの半結晶性の分解可能なポリエステルで作製されたステントの分解挙動は、材料及びステント本体のいくつかの特性の複雑な機能である、ということに帰することができる。これらの特性として、ポリマーの固有加水分解速度（つまり、ポリマー主鎖の鎖切断反応）、結晶化度の程度、形態（寸法、及び、無定型マトリックス内の微結晶領域の分配）、分子量（インヘレント粘度で測定したときの数平均又は重量平均分子量）、及びステント本体のパラメーター（パターン、支材の寸法、表面積対体積比）が挙げられる。
【００３７】
半結晶性のポリマーは、一般に、適切且つ安全な治療を血管に施すためには、強度及び破壊靭性が不十分である恐れがある。本発明のステントの製作は、最終ステント生成物の強度及び破壊靭性を高める加工を含む。この加工は、分解挙動に影響する一定の性質、例えば、結晶化度、形態をもたらす。強度及び破壊靭性は、フープ内又は円周及び／又は軸方向に誘導されたポリマーの二軸配向、特別な範囲内の結晶化度、及び少量分散の微結晶によって高められる。
【００３８】
ステントは、半径方向に拡張され、軸方向に延伸されて、誘起配向が得られた、押出ＰＬＬＡポリマーチューブから作製される。ポリマーチューブは、半径方向が２００％〜５００％の間の膨張率、及び軸方向が２０％〜２００％の延伸率で、吹込み成形によって拡張される。押出成形されたＰＬＬＡチューブは、軸方向に１００％〜４００％の延伸率を有する。ステントは、元のチューブを拡張状態でレーザー切断することにより、拡張されたチューブから形成される。
【００３９】
さらに、吹込み成形処理は、小さい微結晶を無定型マトリックス中に隈なく分散させるように実行される。拡大に先立って、チューブを７０℃〜９５℃の間の温度に熱し、破壊靭性を高めるより小さな微結晶の形成を誘導する。チューブは、拡大後はガラス転位温度（Ｔｇ）より低い温度でクエンチされ、結晶がさらに成長することを防ぐ。結晶化度の程度は３０〜５０％である。結晶化度が３０％未満だと、ステント本体は十分な強度を持ち得ない。一方、結晶化度が５０％を超えると、ステント本体は脆くなり過ぎることがある。最終生成物の足場材料の数平均分子量（Ｍｎ）は、６０，０００〜３００，０００ｇ／ｍｏｌの間、又は、もっと狭い範囲で、８０，０００〜２００，０００ｇ／ｍｏｌの間である。
【００４０】
例示的支材の断面は、例えば、１４０×１４０μｍ〜１６０×１６０μｍの矩形であり得、又は２０，０００〜２５，０００μｍ２の間の断面積を有す。
【００４１】
本発明のある実施形態では、ステントは、ＰＬＬＡ及び１重量％未満のＬＬＡモノマーで構成される。より好ましい本発明の実施形態では、ステントは、０．９重量％未満、０．７％重量％未満、０．５％重量％未満、０．４重量％未満、０．３重量％未満、０．２重量％未満、又は０．１重量％未満のＬＬＡモノマーを含む。他の実施形態では、ステントは、０〜１重量％の間のＬＬＡ、１〜２重量％ＬＬＡ、２〜３重量％ＬＬＡ、３〜４重量％ＬＬＡを有す。しかし、以下に示すように、１重量％又は２重量％を超えるＬＬＡ含有率は、血管の患部の有効な治療のために十分な時間だけ、半径方向強度及び機械的強度を維持しないステントをもたらすものと思われる。
【００４２】
ＬＬＡモノマーは、ステント本体全体又は一部に、粉末又は特別の粒子の形で分散することができる。そのような粒子のサイズは１００ｎｍ未満、１００ｎｍ〜２００ｎｍの間、又は２００ｎｍを超えることがある。ここで、サイズは直径又は何らかの他の特徴的な長さを意味し得る。或いは、ＬＬＡモノマーは、分子レベルでＰＬＬＡと混合又は溶解することができる。
【００４３】
特に約１重量％を超えるＬＬＡが、ステントの分解速度の劇的で予期せぬ増加をもたらすことが、以下で考察するようなＬ−ラクチドモノマーを用いたＰＬＬＡステントのインビトロ及びインビボの分解試験により観察された。約１重量％ＬＬＡを超えるモノマー組成物を含むステントは、早急に、機械的強度を失い、機械的一体性を失い、且つ、浸食されてしまう。さらに、低濃度のＬＬＡモノマーは、ポリマー中に分散したこのモノマーが、ポリマーの機械的特性に対して全く又は最小限しか作用しないので有利である。
【００４４】
さらに、ステント本体全体に均一な分解挙動を実現するためには、ＬＬＡモノマーを均一又は実質的に均一に、ステントのＰＬＬＡ全体に分散されていることが重要である。このような低濃度のＬＬＡモノマーに関して、分配の均一性は、ＬＬＡの混合化又は分散化の方法に高度に依存することが観測されている。したがって、さらなる実施形態は、ＰＬＬＡステント材料にＬＬＡを混合する方法を含む。
【００４５】
分解挙動のインビトロ及びインビボ試験を使用して、ＰＬＬＡステントの分解挙動に対するＬＬＡモノマー濃度の影響を評価することができる。さらに、理論モデルを使用して影響を評価することができる。
【００４６】
Ｍｎ(ｔ)＝Ｍｎ（０）ｅｘｐ（−Ｋｔ）形式を有する脂肪族ポリエステルに関する加水分解劣化モデル、式中、Ｍｎ（ｔ）は、時間ｔにおける数平均分子量、Ｍｎ（０）は、ｔ＝０における数平均分子量、及びＫは、加水分解速度定数である。Ｐｉｔｔ，Ｃ．Ｇ．、Ｊ．ｏｆ  Ａｐｐｌｉｅｄ  Ｐｏｌｙｍｅｒ  Ｓｃｉｅｎｃｅ  ２６、３７７９〜３７８７（１９８１）；Ｐｉｔｔ，Ｃ．Ｇ．、Ｂｉｏｍａｔｅｒｉａｌｓ  ２、２１５〜２２０（１９８１）；Ｗｅｉｒ，Ｎ．Ａ．、Ｐｒｏｃｅｅｄｉｎｇｓ  ｏｆ  ｔｈｅ  Ｉｎｓｔｉｔｕｔｉｏｎ  ｏｆ  Ｍｅｃｈａｎｉｃａｌ  Ｅｎｇｉｎｅｅｒｓ、Ｐａｒｔ  Ｈ：Ｊ．ｏｆ  Ｅｎｇｉｎｅｅｒｉｎｇ  ｉｎ  Ｍｅｄｉｃｉｎｅ  ２１８、３０７〜３１９（２００４）；Ｗｅｉｒ，Ｎ．Ａ．、Ｐａｒｔ  Ｈ：Ｊ．ｏｆ  Ｅｎｇｉｎｅｅｒｉｎｇ  ｉｎ  Ｍｅｄｉｃｉｎｅ  ２１８、３２１〜３３０（２００４）。モデル固有の仮定は理にかなっている。但し、質量減少はサンプルの水及びカルボン酸末端基の濃度に影響するので、質量減少は発生しなかった。式は、ｌｎ［Ｍｎ（ｔ）／Ｍｎ（０）］＝−Ｋｔとも書き換えることができる。したがって、ｔに対するＭｎ（ｔ）／Ｍｎ（０）のデータを対数線形のプロット図上に表すことにより、点を結んだ斜線から加水分解劣化速度を推定することができる。
【００４７】
異なる濃度のＬＬＡモノマーを含むＰＬＬＡステントに対して、インビトロ及びインビボ分解データを発生させて、ＰＬＬＡステントの分解挙動に対する影響を調査した。インビボデータは、動物モデルを使って得た。モニターしたパラメーター及び挙動には、Ｍｎ、半径方向強度、ステント支材におけるひび割れ又は破断の発生（構造的／機械的一体性）、及び分解時間が挙げられる。すべての試験において、ステントは本明細書に記載された通りに処理される。ステントのパラメーターは、以下の表１で示す。ステントは、ポリ（Ｄ，Ｌ−ラクチド）及びエベロリムスで構成される足場上のコーティングを含んでいた。
【００４８】
表１．分解試験におけるステントパラメーターのまとめ
【表１】
0005850042.tif 000002
【００４９】
インビトロ試験は、３７℃のリン酸緩衝生理食塩水（ＰＢＳ緩衝剤）溶液で実施した。ステントのＭｎは、ポリスチレン標準を使用するＧＰＣによって測定した。インビボ試験の動物モデルは、ユカタンミニブタだった。
【００５０】
インビトロ試験では、Ｍｎの時間依存性は、時間対ｌｎ［Ｍｎ（ｔ）／Ｍｎ（０）］の形でプロットし、加水分解劣化モデルの予測能力を評価する。その時、モデルを使用して、ＰＬＬＡの分解に対するＬＬＡの影響を評価する。
【００５１】
インビトロ試験では、また、異なる濃度のＬＬＡモノマーを有するＰＬＬＡステントに対して、時間の関数としてのＭｎも測定した。それらの試験では、ＰＬＬＡ樹脂にＬＬＡモノマーを、本明細書に記載する方法で添加した。図２は、この設定に対する４グループのステントの、時間に対するｌｎ［Ｍｎ（ｔ）／Ｍｎ（０）］のプロット図である。すなわち、ＰＬＬＡ中のモノマーは、基準（０．０５重量％ＬＬＡ）、０．２重量％ＬＬＡ、０．５５重量％ＬＬＡ、１重量％ＬＬＡ、及び３．３重量％ＬＬＡである。
【００５２】
各濃度のデータは、直線にフィットし、その傾斜から分解モデルの速度定数Ｋが得られる。各濃度のＬＬＡモノマーに対する速度定数Ｋは、表２及び図３に要約する。
【００５３】
表２．インビトロデータの分解モデルの速度定数Ｋ
【表２】
0005850042.tif 000003
【００５４】
決定係数Ｒ２は、各グループのデータに与えられ、線形分解モデルの予測可能性を評価する。Ｒ２が１に近いほど、モデルの予測能力の信頼度が高い。表２のデータは、ステントの分解に対するＬＬＡモノマー含有率の予期せぬ劇的な影響を表す。例えば、ＬＬＡ濃度が約０〜０．５５重量％に増えた場合、Ｋは約３倍に増え、約０〜１重量％では、速度定数は約６倍に増える。ＬＬＡ濃度が増加するにつれ、時間に伴う分子量の変化の差は、まさに劇的である。表３は、第２のデータのセットに対する１重量％ＬＬＡのモデル予測を基にした、Ｍｎの％で表した減少量及び各時点におけるＭｎを示す。
【００５５】
表３．１重量％ＰＬＬＡを有するＰＬＬＡの分子量の経時変化
【表３】
0005850042.tif 000004
【００５６】
上述したように、機械的一体性の低下は、質量減少より先に始まる。さらに、半径方向強度の低下は、機械的一体性の低下より先か同時に起こる。約１７，０００の絡み合い分子量で、最早、ポリマーは機械的特性を有さず、加荷重の下で分解する。ステントは、絡み合い分子量よりかなり前に機械的一体性を失う。
【００５７】
上述したように、インビトロの質量減少の開始は、インビボ分解の上限になると予測される。すなわち、質量減少は、インビボよりも早い時点で開始する。さらに、機械的一体性の低下及び半径方向強度の低下の開始も、インビボの方がインビトロよりも早く起こり得る。表４は、ＬＬＡモノマーを含まないＰＬＬＡステントに関するインビボ及びインビトロの質量減少のデータを示す。質量減少を開始する時間の差及び低下の度合いの差は著しい。
【００５８】
表４．ＬＬＡモノマーを含まないＰＬＬＡステントの質量減少をインビトロ及びインビボで比較
【表４】
0005850042.tif 000005
【００５９】
冠状及び末梢へ適用した場合、機械的一体性は、留置後の少なくとも２〜４カ月間は、重大な破損（例えば、支材の破断）が無く無傷の状態にあり、ステントの血管壁内への組み込みを可能にするべきだ、と考えられている。さらに、半径方向強度は、少なくとも約１カ月間は維持し、陰性リモデリングを予防すべきである、と考えられている。半径方向強度は、機械的一体性よりも前に低下するのが望ましく、機械的一体性の低下開始は質量減少の前に開始するのが望ましい。機械的一体性低下開始の前兆は、ステントにひび割れが形成されるのに相当する。したがって、冠状及び末梢へ適用した場合は、このインビトロのデータを基にすれば、ステントの半径方向強度及び機械的一体性を望ましい期間維持するためには、ＬＬＡ濃度は１重量％よりも小さくすべきである。
【００６０】
インビトロ試験の他の設定では、ＰＬＬＡ中に約０重量％、０．２重量％、０．５５重量％、１重量％、及び約３重量％のＬＬＡを含むステントグループを試験し、４カ月間通して追跡した。これらの試験では、半径方向強度及びステント完全性を追跡した。異なるグループの半径方向強度を試験した後に、半径方向強度及び機械的一体性の観察された変化を、表５にまとめている。表５で見られるように、約０重量％、０．２重量％、及び０．５５重量％ＬＬＡに関しては、半径方向強度は４カ月を超えるまで維持される。４カ月を超えるまで破壊は見られなかった。１重量％ＬＬＡに関しては、半径方向強度は、約１．５カ月〜約３カ月の間で、一貫した低下を示した。半径方向強度の低下はインビボの方が早く発生し得る。さらに、僅か４２日目の著しい破壊は、半径方向強度及び機械的一体性の早期低下を示している。これらの結果は、１重量％を超えるＬＬＡを含むステントは、冠状又は末梢適用の優れた候補とはなり得ないことを示す。約３重量％ＬＬＡを含むステントの半径方向強度の低下と著しい破壊は、この濃度を含むＰＬＬＡステントは全く不適切であることを示す。
【００６１】
表５．異なるＬＬＡモノマー含有率を有するＰＬＬＡステントの半径方向強度及び機械的一体性
【表５】
0005850042.tif 000006
【００６２】
０重量％、０．１重量％、０．４重量％ＬＬＡ、約０．６重量％ＬＬＡ、１重量％ＬＬＡ、及び３．８重量％ＬＬＡを含むステントグループに対する前臨床インビボ（動物）の結果は、留置後２８日まで得られた。０．４重量％ＬＬＡ、及び約０．６重量％を含むステントに関しては、留置後２８日目で破壊は観察されなかった。１重量％ＬＬＡを含むステントに関しては、留置後２８日目で破壊が観察された。３．８重量％ＬＬＡを含むステントに関しては、僅か７日目で著しい破壊があり、ステントは２８日後には粉々に壊れた。
【００６３】
ＰＬＬＡに必要量のＬＬＡを機械的にブレンドすることによって、０．０５〜０．５重量％の間のＬＬＡを含むよう意図したＰＬＬＡチューブを形成することは、チューブ内にＬＬＡを均一にブレンドすることができないことを、本発明者は観察した。この方法によるチューブから形成されたステントのＬＬＡ濃度に、大きなバラツキがあることが認められた。
【００６４】
いくつかの実施形態では、溶媒ブレンドを使用してＰＬＬＡとＬＬＡを混合することができる。溶媒ブレンドは、目標濃度超のＬＬＡ濃度の、ＰＬＬＡとＬＬＡの混合物のマスターバッチを生成することを含み得る。このマスターバッチは、クロロホルムなどの溶媒にＬＬＡ及びＰＬＬＡを溶解することによって生成される。クロロホルムを蒸発させて、ＰＬＬＡとＬＬＡの均一な混合物であるマスターバッチを形成する。続いて、マスターバッチは、押出機などによる溶融加工によって十分な量のＰＬＬＡと混合されて、目標ＬＬＡ濃度を得る。次の例でこの方法を説明する。
【００６５】
ステップ１  ２ｇのＬＬＡモノマー及び８ｇのＰＬＬＡを４００ｍｌのクロロホルム中に溶解する。
ステップ２  クロロホルムを蒸発させて、２５重量％ＬＬＡを含むＰＬＬＡとＬＬＡの均一な混合物を形成する。
ステップ３  ２５重量％ＬＬＡ混合物を３９０ｇのＰＬＬＡと押出機でブレンドし、０．５重量％ＬＬＡを含むＰＬＬＡを得る。
【００６６】
他の実施形態では、吹付塗布を使用してＰＬＬＡとＬＬＡを混合することができる。吹付塗布は、ＬＬＡをメタノールなどの溶媒で溶解して溶液を形成すること及びその溶液をＰＬＬＡペレットに吹付けることを含む、ＰＬＬＡ内のＬＬＡの均一な混合物を調製することを包含することができる。溶媒を除去して、ＰＬＬＡペレットに付着したＬＬＡを残す。ＰＬＬＡペレットを、例えば押出機などで溶融加工し、ＰＬＬＡ中に目標ＬＬＡ濃度を含むチューブを形成する。この方法は次の例で説明する。
【００６７】
ステップ１  ５ｇのＬＬＡを１００ｍｌの無水メタノールで溶解し、溶液を形成する。
ステップ２  その溶液を１ｋｇのＰＬＬＡペレットに吹付け、撹拌する。
ステップ３  ペレットを真空オーブンに入れて、溶媒を除去する。
ステップ４  ペレットを押出機に入れ、０．５重量％のＬＬＡを含むチューブを形成する。
【００６８】
低濃度（例えば、１重量％未満）のＬＬＡでは、溶融ブレンドによってＬＬＡモノマーとＰＬＬＡポリマーの不均一な混合を引き起こすことがある。具体的には、ＰＬＬＡからＬＬＡの相分離が生じることを、本発明者は観察した。相分離は、おそらく、ＬＬＡモノマーとＰＬＬＡ間の密度の大きな相違によるものである。分散が不均一であると、ＰＬＬＡから作製される最終生成物の分解速度にバラツキが生じることがある。
【００６９】
これに対処するため、均一なＬＬＡモノマー含有率を含むＰＬＬＡ材料を生成して、ステント又は他の医療器具を作製するためのさらなる実施形態は、ＰＬＬＡ合成中の重合条件の制御、後処理条件の制御、又はこれらの両方を含む。このような実施形態では、低及び高濃度のＬＬＡの両方で、つまり、０．０１重量％〜５重量％で、均一に分散したＬＬＡモノマーを含むステントに加工するためのＰＬＬＡペレットを用意することができる。
【００７０】
従来の医用等級のＰＬＬＡポリマー材料合成では、ＬＬＡモノマー含有率が非常に少ない高純度のＰＬＬＡ樹脂を得ることが、基本的な目標又は要件である。いくつかの用途で、大量のモノマーはインビボの刺激作用を引き起こし得ると一般に考えられていたので、重合は、最終生成物のＬＬＡモノマー含有率を最少にすることを目標にして実行される。また、一般に、いかなる不純物も、用途に応じて下流の工程を悪化させ得ることが常識でもある。重合温度及び反応時間は、重合処理の２つの変数であり、ＬＬＡのＰＬＬＡへの変換率、ひいては、ＰＬＬＡ生成物中のＬＬＡ含有率に著しい影響を及ぼす。
【００７１】
ＰＬＬＡ合成の一例は、バルク相においてオクタン酸第一錫（２−エチルヘキサン酸錫（ＩＩ１)を触媒として使用するＬ−ラクチドの開環重合である（Ｓ. Ｈｙｏｎら、Ｂｉｏｍａｔｅｒｉａｌｓ  １６（１９９７）、１５０３〜１５０８）。Ｈｙｏｎらは、ＰＬＬＡのモノマー変換率を、１２０℃〜２２０℃の温度範囲にわたって実行される重合の時間の関数として示している。図４（Ｈｙｏｎらの図４）は、Ｌ−ラクチドのバルク重合に関し、異なる温度での、モノマー変換率の反応時間に対する依存性を示している（触媒は、０．０５重量％）。図は、得られるＰＬＬＡへのＬＬＡモノマー変換率は、すべての温度において重合の初期段階で時間とともに増加することを示している。この初期段階において、得られるポリマーの変換率は、モノマー変換率の約８０％までは、ほぼ線形に増加することを表している。後半の段階、又は反応時間が長くなる場合は、モノマー変換率の緩やかな低下が見られ、例えば１８０℃超のように、温度が高くなるほどより顕著となる。
【００７２】
低ＬＬＡモノマー含有率の要件を満たすために、従来から、重合は比較的低い温度（１８０℃未満、１４０〜１６０℃が好ましい）、短い反応時間（１６時間未満）で実行されている。より低い温度及び短い反応時間は、モノマーを再生成する解重合を低減又は防止する。時には、解重合を排除するために、重合後期の反応温度を低めることがある。
【００７３】
一般に、ＰＬＬＡの重合温度は１２０〜１８０℃の間であり、１４０〜１６０℃が好ましい。生成物の分子量も、温度と反応時間の影響を受けるが、モノマー／開始剤比によっても制御される。典型的な開始剤は、ドデカノール又はヘキサノールなどのアルコールである。２００〜６００ｋｇ／モルの間の重量平均分子量を有するＰＬＬＡ生成物を得るために、約１５００：１〜４０００：１（モル）のモノマー／開始剤モル比を使用してもよい。さらに、１０００：１〜２０００：１（重量）の間のモノマー／触媒重量比が使用される。重合後、最終生成物は、非常に細かいペレットに切断され、例えば１個のペレットが約０．１ｇとなり得る。
【００７４】
さらに、合成されたポリマーからモノマーを抽出する後処理をポリマーに施すことによって、残存モノマー含有率を削減する。溶媒抽出法、超臨界ＣＯ２抽出法、及び真空／高温抽出法など、モノマー抽出に使用されている後処理方法がいくつか存在する。溶媒抽出法では、ポリマーの非溶媒であるモノマーの溶媒中にポリマーを浸す。ＣＯ２抽出法では、ＰＬＬＡ材料からＬＬＡモノマーを抽出する超臨界二酸化炭素に、ＰＬＬＡ材料を曝す。真空／高温抽出法では、０．１ａｔｍ未満の極めて低い気圧で、１４０〜１６０℃の間の範囲の温度にＰＬＬＡサンプルを曝す。これらの各処理には、モノマー抽出の程度に影響を与える処理変数がいくつかある。しかし、主要な変数は、処理に曝す時間である。曝露が長いほど、除去されるモノマーは多くなる。
【００７５】
ＰＬＬＡからＬＬＡを抽出する抽出溶媒には、メタノール、エタノールなどが挙げられ、これらは、ＬＬＡに対しては溶媒だが、ＰＬＬＡに対しては貧溶媒又は非溶媒である。抽出される量は、溶媒中に浸す時間の関数である。浸す時間が異なると、最終生成物に含まれるモノマー含有率が異なってくる。浸す時間が長くなるほど、除去されるモノマーがそれだけ多くなり、且つ、得られる生成物のモノマー含有率もそれだけ少なくなる。ペレットサイズが小さいため、抽出によってパレット内のモノマー含有率は均一となる。例として、５重量％濃度の開始ＬＬＡモノマーに関して、０．１重量％未満の目標モノマー濃度を得るために必要とされる、メタノールなどの溶媒への曝露時間は、少なくとも２４時間であることがある。
【００７６】
したがって、従来から、生成物のモノマー含有率を可能な限り少なくするように、重合が実行されている。さらに、従来から、すべての又は実際に可能な限り多くのモノマーをポリマーから除去するために、モノマー抽出を適用している。
【００７７】
開示される様々な態様では、重合を単独で又は後処理の抽出と組み合わせて実行して、ＰＬＬＡ材料から作製されたステントの分解速度を実現するか制御することを目的として、従来から必要とされている以上のＬＬＡモノマー含有率を含むＰＬＬＡポリマー材料を意図的に生成している。さらに、後処理のモノマー抽出は、単独若しくは重合と組み合わせて適用することができ、そのようなモノマー含有率を含むＰＬＬＡ生成物を得ることができる。いくつかの実施形態では、重合、後処理、又は両方から得られる目標ＬＬＡモノマー濃度は、０．０１〜２重量％の間、０．０５〜５重量％、０．０５〜２重量％、０．０５〜１重量％、又は０．５〜２重量％である。
【００７８】
他の実施形態では、目標ＬＬＡモノマー濃度は、２重量％未満、１重量％未満、０．９重量％未満、０．７重量％未満、０．５重量％未満、０．４重量％未満、０．３重量％未満、０．２重量％未満、又は０．１重量％未満のＬＬＡモノマーである。さらなる実施形態では、目標ＬＬＡモノマー濃度は、０及び１重量％ＬＬＡ、１〜２重量％ＬＬＡ、２〜３重量％ＬＬＡである。
【００７９】
本発明の特定の実施形態では、ＰＬＬＡ生成物の目標ＬＬＡ含有率は、後処理の制御によって制御される。特に、ＬＬＡモノマー含有率は、溶媒抽出法、超臨界ＣＯ２抽出法、又は真空／高温抽出法などの処理における、ＰＬＬＡペレットの曝露時間によって制御される。溶媒抽出法では、曝露時間は、ＰＬＬＡペレットを抽出溶媒に浸す時間に相当する。超臨界ＣＯ２抽出法では、曝露時間は、ＰＬＬＡペレットを超臨界ＣＯ２に抽出条件において曝露する時間に相当する。真空／高温抽出法では、曝露時間は、ＰＬＬＡペレットを真空／高温抽出条件に曝露する時間に相当する。
【００８０】
これらの実施形態では、比較的多いＬＬＡモノマー含有率を有するＰＬＬＡポリマー材料が得られる。ＬＬＡ含有率は、例えば、３重量％超、４重量％超、５重量％超ＬＬＡであり得る。ＰＬＬＡは、目標曝露時間の間、抽出条件に曝露され、その間にＰＬＬＡからＬＬＡが抽出されて、抽出が終了する。抽出を終了することは、ＰＬＬＡを溶媒若しくは抽出チャンバーから取り出すこと、又は抽出チャンバーの条件を、ＬＬＡを抽出しない条件に変更することに相当し得る。他の実施形態では、目標ＬＬＡ含有率に達する前に抽出を終了し、次に、目標ＬＬＡ含有率に達するまで曝露を１回又は複数回追加する各段階で、抽出を行うことができる。
【００８１】
抽出完了後には、曝露によるＬＬＡの抽出により、ＰＬＬＡは目標ＬＬＡ含有率を有する。目標曝露時間は、ＰＬＬＡポリマー材料内の、上記した範囲の目標ＬＬＡモノマー含有率をもたらす曝露時間である。目標曝露時間は、複数のＰＬＬＡサンプルを異なる曝露時間で曝露することから求めることができる。例えば、最初の曝露時間をあるサンプルに対して選択することができ、次に、曝露時間が目標ＬＬＡモノマー含有率をもたらす曝露時間に到達するまで、追加のサンプルを漸次増やした曝露時間で曝露することができる。
【００８２】
さらなる実施形態では、目標ＬＬＡ含有率を含むＰＬＬＡ材料は、重合の制御と組み合わせて、後処理モノマー抽出の条件を制御することにより得られる。このような実施形態では、重合条件を制御することにより、比較的高いモノマー含有率のＰＬＬＡポリマー材料が先ず調製される。ＰＬＬＡポリマー材料とは、ＰＬＬＡポリマー、ＬＬＡモノマー、及び他の任意の不純物又は残渣を指す。
【００８３】
そのようなＬＬＡモノマー含有率との重合によるＰＬＬＡポリマー材料の生成は、反応時間と温度の様々な組み合わせによって達成できる。例えば、３重量％超、４重量％超、又は５重量％超ＬＬＡのＬＬＡモノマー含有率でＰＬＬＡポリマー材料を生成することができる。ある実施形態では、比較的多いＬＬＡモノマー含有率は、比較的低い反応温度及び短い反応時間で達成できる。さらなる実施形態では、比較的多いＬＬＡモノマー含有率は、高い反応温度及び比較的長い反応時間で達成できる。第三の実施形態では、比較的多いＬＬＡモノマー含有率は、２ステップで達成できる。第１段階の間、ここでは、ＬＬＡの高消費が比較的低い反応温度と十分長い反応時間で達成され、次に、後半の重合段階で、反応温度を高く且つ反応時間を十分に長くして、望ましいＬＬＡモノマー含有率を得る。例えば、第１段階の間は、反応温度を１６０℃未満、反応時間を２０時間未満とすることができる。この第１段階終了時でのＬＬＡモノマー含有率は、１％未満、０．５％未満、又は０．１％未満になり得る。次いで、第１段階に続く第２段階では、温度は１８０℃超又は１８０〜２００℃であり、反応時間は４時間を超える。第２段階終了時での、ＰＬＬＡポリマー材料のＬＬＡモノマー含有率は、４重量％超、５重量％超、５〜７重量％、７〜１０重量％、又は１０重量％超であり得る。
【００８４】
第２段階終了時の、比較的多いモノマー含有率を含むＰＬＬＡポリマー材料は、次いで後処理抽出を施して、目標ＬＬＡモノマー含有率になるまでＬＬＡ含有率を削減し得る。ＬＬＡモノマー含有率は、開示された、目標ＬＬＡ含有率範囲の任意の値、又は１００ｐｐｍ〜５重量％の間の任意の値まで後処理抽出により削減することができる。
【００８５】
さらなる実施形態では、目標ＬＬＡ含有率を含むＰＬＬＡポリマー材料は、２段階を含む重合反応スキームによって生成することができる。第１段階では、重合は、比較的高い変換率を有し、比較的低いＬＬＡモノマー含有率のＰＬＬＡ材料を生じる。比較的低いＬＬＡモノマー含有率は、開示される目標ＬＬＡモノマー含有率未満、又はその範囲内にすることができる。第２段階では、反応温度を高めて解重合を引き起こし、目標ＬＬＡモノマー含有率になるまでＬＬＡモノマー含有率を増やす。
【００８６】
例えば、第１段階の重合の変換率は、９８％、９９％、又は９９．５％を超えることができる。第１段階終了時のＬＬＡモノマー含有率は、２％、１％、又は０．５％より少ないことがある。第２段階では、解重合によって、ＬＬＡモノマー含有率は、目標ＬＬＡモノマー含有率の開示範囲における任意の範囲又は任意の値まで増加する。
【００８７】
解重合段階から得られたＰＬＬＡ材料は、次いで、ＬＬＡモノマー含有率を削減するための後処理抽出プロセスが全くなしに、ステントの作製に使用することができる。場合によっては、ＰＬＬＡ材料に対して後処理抽出を実行し、ＬＬＡモノマー含有率を、より少ない目標ＬＬＡモノマー含有率まで、さらに削減することができる。
【００８８】
第１段階では、温度と反応時間の様々な組み合わせを使用して、高い変換率を達成する重合を実施することができる。重合は、１２０〜１６０℃、１２５〜１５０℃、又は１４０〜１５０℃の間の温度（複数可）で実行することができる。この反応時間は、望ましい高い変換率をもたらすのに十分なものであり、例えば、反応時間は１０時間、１５時間、２０時間より長い、又は２０超の時間より長くてもよい。これらの反応時間範囲は、上述した任意の温度範囲に相当してもよい。第２段階の反応温度は、１８０℃超、１８０〜２００℃、又は２００℃を超えることもあり得る。反応時間は、ＬＬＡモノマー含有率を目標ＬＬＡモノマー含有率まで増加させるに十分な長さである。例えば、反応時間は、６時間未満、１時間未満、１〜２時間、２〜３時間、３〜４時間、又は４〜６時間でもよい。
【００８９】
さらなる実施形態では、目標ＬＬＡモノマー含有率を含むＰＬＬＡ材料は、選択した反応時間に対して選択した反応温度で実行されて、目標ＬＬＡ含有率を含むＰＬＬＡ材料を結果としてもたらす重合反応によって生成することができる。この実施形態では、重合反応は、ＬＬＡモノマーのさらなる後処理抽出を使用せずにＰＬＬＡ材料を生成する。場合により、ＰＬＬＡ材料に対して後処理抽出を実行し、ＬＬＡモノマー含有率を、より少ない目標ＬＬＡモノマー含有率までさらに削減することができる。実施形態は、１２０〜１８０℃の間の任意の温度及び１時間〜１００時間の間の任意の反応時間、並びに、開示された目標ＬＬＡモノマー含有率のそのような範囲にある任意の範囲及び任意の値を有するＰＬＬＡポリマー材料をもたらす、これらの温度と反応時間の任意の組み合わせを含む。
【００９０】
目標ＬＬＡモノマー含有率をもたらす、選択される反応温度及び反応時間は、少なくとも２つの方法によって求めることができる。１つの方法では、反応温度を固定して異なる反応時間で重合反応を実行し、選択した反応温度で目標ＬＬＡモノマー含有率もたらす反応時間を求めることである。例えば、目標ＬＬＡモノマー含有率は０．５重量％及び選択される反応温度は１４０℃としてもよい。この時の重合反応は少なくとも６時間〜３０時間の間の反応時間で実行され得る。選択される反応時間は、０．５重量％の目標ＬＬＡモノマー含有率をもたらす反応時間に相当する時間である。
【００９１】
目標ＬＬＡモノマー含有率をもたらす選択される反応温度及び反応時間を求める別の方法では、反応時間を固定して異なる反応温度で重合反応を実行し、選択した反応時間で目標ＬＬＡモノマー含有率をもたらす反応温度を求めることである。例えば、目標ＬＬＡモノマー含有率を０．５重量％、及び選択する反応時間を約２０時間とすることができる。この時の重合反応は少なくとも１２０〜１７０℃の間の反応温度で実行され得る。選択される反応温度は、０．５重量％の目標ＬＬＡモノマー含有率をもたらす反応温度に相当する温度である。反応時間が短すぎる場合は、目標ＬＬＡモノマー含有率が得られないことがある（図４参照）。さらに、より高温では、解重合によりＬＬＡ含有率の下限が存在する（図４参照）。
【００９２】
本発明の特定の実施形態を示し、説明してきたが、本発明のより広い態様において、本発明から逸脱することなく変更及び修正を行い得ることは、当業者にとって明らかであろう。したがって、添付の特許請求の範囲は、本発明の真の趣旨と範囲に入るそのような変更や修正をすべてその範囲内に包含するはずである。
【図１】
0005850042.tif 000007
【図２】
0005850042.tif 000008
【図３】
0005850042.tif 000009
【図４】
0005850042.tif 000010